(57)【特許請求の範囲】
【請求項１】
はんだ粒子及びフラックス成分を含有する熱硬化性樹脂組成物を用いて半導体部品の端子と回路基板の電極とを接合する接合部を設ける半導体部品の実装方法において、前記熱硬化性樹脂組成物を前記回路基板の前記電極ごとに塗布し、前記熱硬化性樹脂組成物を被覆するように、フラックス成分を含有しない封止材を塗布し、前記熱硬化性樹脂組成物及び前記封止材が共に未硬化状態のまま、前記半導体部品の前記端子と前記回路基板の前記電極とが対向するように前記半導体部品と前記回路基板とを重ねて加熱し、前記熱硬化性樹脂組成物を硬化させることによって、前記はんだ粒子が溶融一体化したはんだ部と、前記はんだ部の周囲を被覆する樹脂硬化部とで形成される前記接合部を設けると共に、前記封止材を硬化させることによって、前記接合部の周囲を封止することを特徴とする半導体部品の実装方法。
【請求項２】
前記熱硬化性樹脂組成物を前記回路基板の前記電極ごとに塗布し、前記熱硬化性樹脂組成物を被覆するように、前記フラックス成分を含有しない封止材を前記電極ごとに塗布することを特徴とする請求項１に記載の半導体部品の実装方法。
【請求項３】
はんだ粒子及びフラックス成分を含有する熱硬化性樹脂組成物を用いて半導体部品の端子と回路基板の電極とを接合する接合部を設ける半導体部品の実装方法において、前記熱硬化性樹脂組成物を前記回路基板の前記電極ごとに塗布し、フラックス成分を含有しない封止材を前記半導体部品の前記端子が設けられた面に塗布し、前記熱硬化性樹脂組成物及び前記封止材が共に未硬化状態のまま、前記半導体部品の前記端子と前記回路基板の前記電極とが対向するように前記半導体部品と前記回路基板とを重ねて加熱し、前記熱硬化性樹脂組成物を硬化させることによって、前記はんだ粒子が溶融一体化したはんだ部と、前記はんだ部の周囲を被覆する樹脂硬化部とで形成される前記接合部を設けると共に、前記封止材を硬化させることによって、前記接合部の周囲を封止することを特徴とする半導体部品の実装方法。
【請求項４】
はんだ粒子及びフラックス成分を含有する熱硬化性樹脂組成物を用いて半導体部品の端子と回路基板の電極とを接合する接合部を設ける半導体部品の実装方法において、前記熱硬化性樹脂組成物を前記回路基板の前記電極ごとに塗布し、フラックス成分を含有しない封止材を前記回路基板の前記電極が設けられた面及び前記半導体部品の前記端子が設けられた面に塗布し、前記熱硬化性樹脂組成物及び前記封止材が共に未硬化状態のまま、前記半導体部品の前記端子と前記回路基板の前記電極とが対向するように前記半導体部品と前記回路基板とを重ねて加熱し、前記熱硬化性樹脂組成物を硬化させることによって、前記はんだ粒子が溶融一体化したはんだ部と、前記はんだ部の周囲を被覆する樹脂硬化部とで形成される前記接合部を設けると共に、前記封止材を硬化させることによって、前記接合部の周囲を封止することを特徴とする半導体部品の実装方法。
【請求項５】
はんだ粒子及びフラックス成分を含有する熱硬化性樹脂組成物を回路基板の電極ごとに塗布し、前記熱硬化性樹脂組成物を被覆するように、フラックス成分を含有しない封止材を塗布し、前記熱硬化性樹脂組成物及び前記封止材が共に未硬化状態のまま、前記回路基板の前記電極と、請求項１乃至４のいずれか１項に記載の方法により半導体部品が実装された回路基板の前記半導体部品が実装されていない面に設けられた電極とが対向するようにこれらの回路基板を重ねて加熱し、前記熱硬化性樹脂組成物を硬化させることによって、前記はんだ粒子が溶融一体化したはんだ部と、前記はんだ部の周囲を被覆する樹脂硬化部とで形成される接合部を設けると共に、前記封止材を硬化させることによって、前記接合部の周囲を封止することを特徴とする半導体部品の実装方法。
【請求項６】
前記熱硬化性樹脂組成物を前記回路基板の前記電極ごとに塗布し、前記熱硬化性樹脂組成物を被覆するように、フラックス成分を含有しない前記封止材を前記電極ごとに塗布することを特徴とする請求項５に記載の半導体部品の実装方法。
【発明の詳細な説明】
【技術分野】
【０００１】
本発明は、ＱＦＰ（Quad Flat Package）、ＢＧＡ（Ball Grid Array）、ＣＳＰ（Chip Size Package）等の半導体部品の実装方法に関するものである。
【背景技術】
【０００２】
近年、半導体パッケージ等の半導体部品の高密度化・多ピン化に伴い、従来のＱＦＰのようにリードを用いてはんだ付けにより回路基板に実装する方法に代わって、ＢＧＡやＣＳＰのようにはんだボール（はんだバンプ）を用いて回路基板に実装する方法が急増してきている（例えば、特許文献１参照）。
【０００３】
ＢＧＡやＣＳＰは、携帯電話などのモバイル機器に用いられることが多い。そのため、ＢＧＡやＣＳＰの実装構造には耐落下衝撃性が求められるが、はんだボールのみでの接合でははんだの脆弱性により耐落下衝撃性が低下する。そこで、一般的にははんだボールにより半導体部品と回路基板とを接合した後、これらの隙間にアンダーフィル樹脂と呼ばれる低粘度の液状封止材を毛細管現象により浸透させて硬化させることによって、はんだ接合部の補強を行うようにしている。このように、半導体部品と回路基板との隙間にアンダーフィル樹脂の硬化物が充填されることで、この硬化物が充填された箇所全体に落下衝撃を分散させることが可能となるため、はんだボールだけで接合する場合に比べて、通常、一桁から二桁まで耐落下衝撃性が向上することが知られている。
【０００４】
しかし、はんだボールには通常フラックス成分が含まれており、このフラックス成分が、はんだ接合部とアンダーフィル樹脂との界面に染み出して、いわゆる「はじき」が起こり、これが、はんだ接合部とアンダーフィル樹脂との密着性を低下させてクラックの原因となったりするものである。
【０００５】
そこで、本発明者は、特願２００９−７７６６６に開示するように、はんだ粒子を含有する熱硬化性樹脂組成物を用い、はんだ部とはんだ部の周囲を被覆する樹脂硬化部とで接合部を形成するようにして、上記のような問題を解決した。この発明によれば、はんだ部の周囲を樹脂硬化部が被覆しているので、アンダーフィル樹脂を半導体部品と回路基板との隙間に充填しても、フラックス成分が接合部とアンダーフィル樹脂との界面に染み出しにくくなるものである。
【先行技術文献】
【特許文献】
【０００６】
【特許文献１】特開２００４−１８５８８４号公報
【発明の概要】
【発明が解決しようとする課題】
【０００７】
しかしながら、半導体部品の高密度化と薄型化の進展に伴い、半導体部品と回路基板との隙間はますます薄くなる傾向にある。初期には１００μｍ以上あった隙間は、最近では２０μｍまで薄くなってきている。そのため、毛細管現象という非力な駆動力ではアンダーフィル樹脂を充填するのが次第に困難になっているのが現状である。
【０００８】
上述の特願２００９−７７６６６に開示した発明では、はんだ部の周囲を樹脂硬化部が被覆して補強しているので耐落下衝撃性には有効である。しかしながら、更なる耐落下衝撃性の向上のためには、接合部を形成した後に半導体部品と回路基板との隙間にアンダーフィル樹脂を充填する必要がある。
【０００９】
本発明は上記の点に鑑みてなされたものであり、半導体部品を回路基板に実装した後にこれらの間にアンダーフィル樹脂を充填する必要がなく、耐落下衝撃性を向上させることができる半導体部品の実装方法を提供することを目的とするものである。
【課題を解決するための手段】
【００１０】
第１の発明に係る半導体部品の実装方法は、はんだ粒子及びフラックス成分を含有する熱硬化性樹脂組成物を用いて半導体部品の端子と回路基板の電極とを接合する接合部を設ける半導体部品の実装方法において、前記熱硬化性樹脂組成物を前記回路基板の前記電極ごとに塗布し、前記熱硬化性樹脂組成物を被覆するように、フラックス成分を含有しない封止材を塗布し、前記熱硬化性樹脂組成物及び前記封止材が共に未硬化状態のまま、前記半導体部品の前記端子と前記回路基板の前記電極とが対向するように前記半導体部品と前記回路基板とを重ねて加熱し、前記熱硬化性樹脂組成物を硬化させることによって、前記はんだ粒子が溶融一体化したはんだ部と、前記はんだ部の周囲を被覆する樹脂硬化部とで形成される前記接合部を設けると共に、前記封止材を硬化させることによって、前記接合部の周囲を封止することを特徴とするものである。
【００１１】
また、前記熱硬化性樹脂組成物を前記回路基板の前記電極ごとに塗布し、前記熱硬化性樹脂組成物を被覆するように、前記フラックス成分を含有しない封止材を前記電極ごとに塗布することを特徴とするものである。
【００１２】
第２の発明に係る半導体部品の実装方法は、はんだ粒子及びフラックス成分を含有する熱硬化性樹脂組成物を用いて半導体部品の端子と回路基板の電極とを接合する接合部を設ける半導体部品の実装方法において、前記熱硬化性樹脂組成物を前記回路基板の前記電極ごとに塗布し、フラックス成分を含有しない封止材を前記半導体部品の前記端子が設けられた面に塗布し、前記熱硬化性樹脂組成物及び前記封止材が共に未硬化状態のまま、前記半導体部品の前記端子と前記回路基板の前記電極とが対向するように前記半導体部品と前記回路基板とを重ねて加熱し、前記熱硬化性樹脂組成物を硬化させることによって、前記はんだ粒子が溶融一体化したはんだ部と、前記はんだ部の周囲を被覆する樹脂硬化部とで形成される前記接合部を設けると共に、前記封止材を硬化させることによって、前記接合部の周囲を封止することを特徴とするものである。
【００１３】
第３の発明に係る半導体部品の実装方法は、はんだ粒子及びフラックス成分を含有する熱硬化性樹脂組成物を用いて半導体部品の端子と回路基板の電極とを接合する接合部を設ける半導体部品の実装方法において、前記熱硬化性樹脂組成物を前記回路基板の前記電極ごとに塗布し、フラックス成分を含有しない封止材を前記回路基板の前記電極が設けられた面及び前記半導体部品の前記端子が設けられた面に塗布し、前記熱硬化性樹脂組成物及び前記封止材が共に未硬化状態のまま、前記半導体部品の前記端子と前記回路基板の前記電極とが対向するように前記半導体部品と前記回路基板とを重ねて加熱し、前記熱硬化性樹脂組成物を硬化させることによって、前記はんだ粒子が溶融一体化したはんだ部と、前記はんだ部の周囲を被覆する樹脂硬化部とで形成される前記接合部を設けると共に、前記封止材を硬化させることによって、前記接合部の周囲を封止することを特徴とするものである。
【００１４】
第４の発明に係る半導体部品の実装方法は、はんだ粒子及びフラックス成分を含有する熱硬化性樹脂組成物を回路基板の電極ごとに塗布し、前記熱硬化性樹脂組成物を被覆するように、フラックス成分を含有しない封止材を塗布し、前記熱硬化性樹脂組成物及び前記封止材が共に未硬化状態のまま、前記回路基板の前記電極と、半導体部品が実装された回路基板の前記半導体部品が実装されていない面に設けられた電極とが対向するようにこれらの回路基板を重ねて加熱し、前記熱硬化性樹脂組成物を硬化させることによって、前記はんだ粒子が溶融一体化したはんだ部と、前記はんだ部の周囲を被覆する樹脂硬化部とで形成される接合部を設けると共に、前記封止材を硬化させることによって、前記接合部の周囲を封止することを特徴とするものである。
【００１５】
また、前記熱硬化性樹脂組成物を回路基板の電極ごとに塗布し、前記熱硬化性樹脂組成物を被覆するように、フラックス成分を含有しない封止材を前記電極ごとに塗布することを特徴とするものである。
【発明の効果】
【００１８】
本発明に係る半導体部品の実装方法によれば、半導体部品を回路基板に実装する前にこれらの間に封止材を介在させるようにしているので、実装後にアンダーフィル樹脂を充填する必要がないものであり、また、半導体部品の端子と回路基板の電極とを電気的に接合する接合部の周囲が封止材で封止されることによって、耐落下衝撃性を向上させることができるものである。
【図面の簡単な説明】
【００１９】
【図１】半導体部品の実装方法の一例を示すものであり、（ａ）〜（ｃ）は概略断面図である。
【図２】半導体部品の実装方法の他の一例を示すものであり、（ａ）〜（ｃ）は概略断面図である。
【図３】半導体部品の実装方法の他の一例を示すものであり、（ａ）〜（ｃ）は概略断面図である。
【図４】半導体部品の実装方法の他の一例を示すものであり、（ａ）〜（ｃ）は概略断面図である。
【図５】半導体部品の実装方法の他の一例を示すものであり、（ａ）〜（ｃ）は概略断面図である。
【図６】半導体部品の実装方法の他の一例を示すものであり、（ａ）〜（ｃ）は概略断面図である。
【図７】半導体部品の実装方法の他の一例を示すものであり、（ａ）〜（ｃ）は概略断面図である。
【図８】熱硬化性樹脂組成物を回路基板の電極ごとに塗布する工程の一例を示すものであり、（ａ）（ｂ）は概略断面図である。
【発明を実施するための形態】
【００２０】
以下、本発明の実施の形態を説明する。
【００２１】
半導体部品２の実装方法は、はんだ粒子及びフラックス成分を含有する熱硬化性樹脂組成物１を用いて半導体部品２の端子３と回路基板４の電極５とを接合する接合部６を設けるものである。以下ではまず熱硬化性樹脂組成物１について説明し、その後、半導体部品２の実装方法及びこの方法を使用して得られる半導体部品２の実装構造について詳細に説明する。
【００２２】
本実施形態では、熱硬化性樹脂組成物１は、融点が２４０℃以下のはんだ粒子、熱硬化性樹脂バインダー、フラックス成分として１個以上のカルボキシル基を有する有機酸を含有する。
【００２３】
１個以上のカルボキシル基を有する有機酸のうち、１個のカルボキシル基を有する有機酸としては、例えば、レブリン酸、フェニル酪酸等を用いることができる。
【００２４】
また、２個のカルボキシル基を有する有機酸としては、例えば、脂肪族骨格の両末端にカルボキシル基を有するグルタル酸、アジピン酸、ピメリン酸、セバシン酸、コルク酸、リンゴ酸等を用いることができる。
【００２５】
さらに、２個のカルボキシル基を有する有機酸としては、下記構造式（１）で示される化合物を用いることができる。
【００２６】
ＨＯＯＣＨ２Ｃ−Ｘ−ＣＨ２ＣＯＯＨ  …（１）
この式中の−Ｘ−は、−Ｏ−、−Ｓ−、−Ｓ−Ｓ−のうちのいずれかである。すなわち、有機酸として、下記構造式（２）で示されるジグリコール酸、下記構造式（３）で示されるチオジグリコール酸、下記構造式（４）で示されるジチオジグリコール酸のうちの少なくとも一種を用いることができる。
【００２７】
ＨＯＯＣＨ２Ｃ−Ｏ−ＣＨ２ＣＯＯＨ  …（２）
ＨＯＯＣＨ２Ｃ−Ｓ−ＣＨ２ＣＯＯＨ  …（３）
ＨＯＯＣＨ２Ｃ−Ｓ−Ｓ−ＣＨ２ＣＯＯＨ  …（４）
また、３個のカルボキシル基を有する有機酸としては、１，２，３−ベンゼントリカルボン酸、クエン酸等を用いることができる。なお、有機酸が有するカルボキシル基の個数の上限は、特に限定されるものではないが、実質的には、４個程度である。
【００２８】
そして、１個以上のカルボキシル基を有する有機酸（ＲＣＯＯＨ）は、カルボキシル基が優れた活性力（還元力）を有しているため、下記反応式（Ｉ）に示すように、はんだ粒子表面の金属酸化被膜（ＭＯ）と反応し、はんだ粒子から金属酸化被膜を効果的に除去する。なお、反応式（Ｉ）中のＭは２価の金属を示しているが、金属の価数はこれに限定されるものではない。
【００２９】
【化１】
0005385822.tif 000002
【００３０】
特に有機酸の中でも、構造式（２）〜（４）で示される化合物は、主骨格に酸素原子、又は１個若しくは２個の硫黄原子が結合した構造であり、脂肪族骨格の化合物と比べて、優れた還元力を発揮することができる。その理由は、主骨格の酸素原子及び硫黄原子が電子供与性の原子であるために、金属との配位結合の程度が高くなり、その結果、脂肪族骨格の化合物と比べて優れた還元力を発揮するためであると推察される。
【００３１】
なお、有機酸は、上記のような化合物のうち一種の化合物からなるものであってもよく、二種以上の化合物からなるものであってもよい。また有機酸は、上記化合物に加えて、一般に用いられる各種アミンとハロゲンとの塩等で構成されたフラックス成分も、腐食・劣化等の弊害を引き起こさない程度の少量であれば、補助的に用いることができる。
【００３２】
またはんだ粒子は、融点が２４０℃以下のものであればよい。はんだ粒子の融点の下限は特に限定されるものではないが、８０℃以上であることが好ましい。前記条件を満たす限り、はんだ粒子の組成は特に限定されるものではないが、具体例として、Ｓｎをベースとする、Ａｇ、Ｃｕ等の金属との合金や、Ｂｉ、Ｚｎ、Ｉｎ等の金属との合金を挙げることができる。またはんだ粒子の含有量は、熱硬化性樹脂組成物１全量に対して４０〜９５質量％であることが好ましい。これにより、熱硬化性樹脂バインダーのブリードを防止することができると共に、熱硬化性樹脂バインダーによる補強効果が低下するのを防止することができるものである。しかし、はんだ粒子の含有量が４０質量％未満であると、はんだによる接続が不十分となるおそれがあり、逆に９５質量％を超えると、熱硬化性樹脂バインダーによる補強効果が低下するおそれがある。
【００３３】
また、熱硬化性樹脂バインダーとしては、特に限定されるものではないが、エポキシ樹脂、ポリイミド樹脂、シアン酸エステル樹脂、ベンゾオキサジン樹脂、ポリエステル樹脂等の適宜の熱硬化性樹脂を使用することができる。このうち、特にエポキシ樹脂を用いることが好ましい。エポキシ樹脂は比較的低温で硬化すると共に接着性が高いため、従来のはんだリフロー処理より低い温度でも十分な硬化性を発揮して部品実装を可能とすると共に十分な補強効果を発揮することができる。
【００３４】
特に、熱硬化性樹脂バインダーとしてエポキシ樹脂を用いる場合は、上記反応式（Ｉ）で形成された還元された金属とカルボキシル基との反応錯体（（ＲＣＯＯ−）２Ｍ２＋）が引き続き、下記反応式（II）に示すように、エポキシ樹脂と反応し、この反応が連続して起こって連鎖重合することによって、高分子量化するものと推察される。なお、反応式（II）中のＭは２価の金属を示しているが、金属の価数はこれに限定されるものではない。
【００３５】
【化２】
0005385822.tif 000003
【００３６】
このように、有機酸は、はんだ粒子表面の金属酸化被膜と反応して活性剤として働いた後（反応式（Ｉ））、引き続いてエポキシ樹脂の硬化剤として反応することで、最終的には、エポキシ樹脂の硬化物の架橋構造の中に取り込まれてしまう。そのため、従来のフラックス成分のようにフリーの酸（遊離酸）として残留するようなことがなく、はんだ接続部の腐食・劣化を引き起こすことがないものである。
【００３７】
また、熱硬化性樹脂バインダーとしてエポキシ樹脂を用いる場合は、通常は熱硬化性樹脂組成物１中に硬化剤を含有させ、あるいはさらに必要に応じて硬化促進剤を含有させる。
【００３８】
硬化剤としては公知公用の適宜のものを使用することができる。例えばフェノールノボラック樹脂、ナフタレン骨格含有フェノール樹脂、ジシクロペンタジエン型フェノール樹脂、フェノールアラルキル樹脂等を使用することができる。硬化剤の使用量は適宜設定されるが、エポキシ樹脂のエポキシ当量に対する硬化剤の化学量論上の当量比が０．８〜１．２の範囲となるようにすることが好ましい。また、硬化促進剤を使用する場合も、公知公用の適宜のものを使用することができる。例えばトリフェニルホスフィン、トリメチルホスフィン等の有機リン化合物、２−メチルイミダゾール、２−フェニル−４−メチルイミダゾール、２−フェニルイミダゾール等のイミダゾール類、１，８−ジアザビシクロ（５，４，０）ウンデセン−７、トリエタノールアミン、ベンジルジメチルアミン等の３級アミン類等が挙げられる。
【００３９】
熱硬化性樹脂組成物１中の有機酸の含有量は適宜設定されるが、特に熱硬化性樹脂バインダーの含有量に対して有機酸の含有量が１〜５０ｐｈｒであることが好ましい。このように前記含有量を１ｐｈｒ以上とすることで有機酸が活性剤としての十分な作用を発揮し、また前記含有量が５０ｐｈｒ以下であることで熱硬化性樹脂組成物１の硬化物により部品実装時に十分な補強効果を発揮することができる。
【００４０】
また、熱硬化性樹脂組成物１中の熱硬化性樹脂バインダーと有機酸の合計量は、前記組成物の全量に対して５〜３０質量％であることが好ましい。前記含有量を５質量％以上とすることで、熱硬化性樹脂組成物１に良好な流動性を付与すると共に、はんだ粒子が一体化した際のボイドの発生を抑制することができ、さらに優れた補強作用を発揮することができる。また前記含有量を３０質量％以下とすることで、熱硬化性樹脂組成物１中に十分な量のはんだ粒子を確保することができ、はんだ粒子の溶融一体化が容易となって、接続部分の接続抵抗を十分に低くすることが可能となる。
【００４１】
また、熱硬化性樹脂組成物１は、上記必須成分のほか、通常用いられる改質剤、添加剤を含有することができる。また、この熱硬化性樹脂組成物１の粘度を低減し、あるいは流動性を付与する目的で、低沸点の溶剤や可塑剤を加えることもできる。さらに、塗布時の形状を制御する目的で、各種チクソ性付与剤を加えることもできる。
【００４２】
次に熱硬化性樹脂組成物１の好適な製造方法について説明する。この方法では、熱硬化性樹脂バインダーとして液状エポキシ樹脂を用い、硬化剤を併用する。
【００４３】
まず、はんだ粒子、熱硬化性樹脂バインダー、フラックス成分である有機酸を予め混合・混練し、予備混合物を調製する。前記予備混合物中に配合する熱硬化性樹脂バインダーは、熱硬化性樹脂組成物１に含有させる予定の熱硬化性樹脂バインダー全量（以下「熱硬化性樹脂バインダー全量」という。）のうち、全部であってもよく、一部であってもよい。この予備混合物を調製することで、はんだ粒子表面への有機酸の吸着を促進することができる。
【００４４】
上記予備混合物を調製する際の熱硬化性樹脂バインダー（液状エポキシ樹脂）の添加は、はんだ粒子への有機酸の馴染み性を向上するために行われる。この予備混合物の調製に用いられる熱硬化性樹脂バインダーの熱硬化性樹脂バインダー全量に対する比率は、はんだ粒子の比率や有機酸の種類等に依存するため、特に限定されない。ただし、はんだ粒子表面への有機酸の馴染み性を十分に向上するためには前記比率が３０質量％以上であることが好ましく、また予備混合物中の有機酸の濃度を十分に高く保つことではんだ粒子への有機酸の吸着を促進するためには、前記比率が８０質量％以下であることが好ましい。
【００４５】
次に、前記予備混合物に硬化剤、必要に応じて各種添加剤等を添加する。このとき、予備混合物中の熱硬化性樹脂バインダーが、熱硬化性樹脂バインダー全量のうちの一部である場合は、熱硬化性樹脂バインダーの残部も添加する。これにより、熱硬化性樹脂組成物１を製造することができる。
【００４６】
上記製造方法によって熱硬化性樹脂組成物１を製造すると、有機酸によって、はんだ粒子表面の酸化層除去の効果を高く得ることができ、はんだ粒子を十分に一体化させることができるものである。また、有機酸が、はんだ粒子表面にダイレクトに吸着されるため、熱硬化性樹脂組成物１をはんだ粒子が溶融する温度まで加熱した場合に、有機酸中のカルボキシル基とはんだ粒子表面の金属酸化被膜との反応を促進することができ、溶融したはんだ粒子の一体化を促進することができる。また、熱硬化性樹脂組成物１の硬化物中の有効に作用しない有機酸の濃度を減少させ、硬化物の強度を向上することができる。
【００４７】
次に、半導体部品２の実装方法及びこの方法を使用して得られる半導体部品２の実装構造について説明する。なお、半導体部品２には、ＱＦＰ、ＢＧＡ、ＣＳＰ等の半導体パッケージのほか、パッケージに収容されていない半導体素子（ベアチップ）も含まれるものとする。
【００４８】
図１は半導体部品２の実装方法の一例を示すものであり、この方法によれば、次のようにして半導体部品２の実装構造を形成することができる。
【００４９】
まず図８に示すように、熱硬化性樹脂組成物１を回路基板４の電極５（パッド）ごとに塗布する。ここで、回路基板４としては、例えば、ガラスエポキシ積層板等に導体パターンを設けて形成されたリジッドプリント配線板や、ポリイミドフィルム、ポリエチレンテレフタレート（ＰＥＴ）フィルム、ポリエチレンナフタレート（ＰＥＮ）フィルム等に導体パターンを設けて形成されたフレキシブルプリント配線板を用いることができる。そして、熱硬化性樹脂組成物１の塗布は、図８（ａ）のように電極５と同じ位置に貫通孔１０を設けたメタルマスク１１を回路基板４に重ねた後、メタルマスク１１の表面に供給した熱硬化性樹脂組成物１をスキージ１２で貫通孔１０に充填することによって行うことができる。その後、図８（ｂ）のようにメタルマスク１１を回路基板４から離すと、電極５ごとに熱硬化性樹脂組成物１が塗布された回路基板４を得ることができる。なお、図示省略しているが、熱硬化性樹脂組成物１の塗布はシリンジ等を用いて行うようにしてもよい。
【００５０】
次に図１（ａ）に示すように、熱硬化性樹脂組成物１を被覆するように封止材９を塗布する。ただし、封止材９としては、一切のフラックス成分を含有しないものを用いるようにして、はじきの発生を抑制するようにしている。以下では、封止材９といえば、一切のフラックス成分を含有しないものを意味する。具体的には封止材９としては、例えば、液状エポキシ樹脂を用いることができ、必要に応じて硬化剤、フィラー、硬化促進剤等を含有させることができる。ここで、硬化剤としては公知公用の適宜のものを使用することができる。例えばフェノールノボラック樹脂、ナフタレン骨格含有フェノール樹脂、ジシクロペンタジエン型フェノール樹脂、フェノールアラルキル樹脂、酸無水物等を使用することができる。硬化剤の使用量は適宜設定されるが、エポキシ樹脂のエポキシ当量に対する硬化剤の化学量論上の当量比が０．８〜１．２の範囲となるようにすることが好ましい。また、フィラーを使用する場合も、公知公用の適宜のものを使用することができる。例えばシリカ、炭酸カルシウム等を使用することができる。フィラーの使用量は適宜設定されるが、封止材全量に対して０〜７０質量％の範囲となるようにすることが好ましい。また、硬化促進剤を使用する場合も、公知公用の適宜のものを使用することができる。例えばトリフェニルホスフィン、トリメチルホスフィン等の有機リン化合物、２−メチルイミダゾール、２−フェニル−４−メチルイミダゾール、２−フェニルイミダゾール等のイミダゾール類、１，８−ジアザビシクロ（５，４，０）ウンデセン−７、トリエタノールアミン、ベンジルジメチルアミン等の３級アミン類等が挙げられる。
【００５１】
そして封止材９の塗布は、図１（ａ）のようにシリンジ１３を用いて、電極５ごとに塗布された熱硬化性樹脂組成物１を被覆するように、回路基板４において半導体部品２の実装領域全体に封止材９を供給することによって行うことができる。このとき、熱硬化性樹脂組成物１及び封止材９は共に未硬化状態であるが、これらが混じり合うのを防止するため、相対的に熱硬化性樹脂組成物１は高チクソ性及び高粘度であり、封止材９は低チクソ性及び低粘度であることが好ましい。具体的には、熱硬化性樹脂組成物１のチクソ指数は３．０以上７．０以下（２０℃）、粘度は１００Ｐａ・ｓ以上３００以下Ｐａ・ｓ（２０℃）であり、封止材９のチクソ指数は１．０以上３．０未満（２０℃）、粘度は１０Ｐａ・ｓ以上１００未満Ｐａ・ｓ（２０℃）であることが好ましい。このように、封止材９のチクソ性及び粘度に比べて熱硬化性樹脂組成物１のチクソ性及び粘度を高めるためには、例えば、熱硬化性樹脂組成物１にアエロジル等のチクソ性付与剤を加え、他方、封止材９にチクソ性付与剤を加えないようにして又は水添ひまし油等のチクソ性付与剤を加えて調整することができる。特に、アエロジル等の無機系のチクソ性付与剤は、チクソ性の温度依存性が小さいため、このようなチクソ性付与剤を加えた熱硬化性樹脂組成物１は封止材９に比べて加熱してもチクソ性が低下しにくくなり、効果的である。逆に、封止材９は、チクソ性付与剤を加えずに用いるか、又は水添ひまし油等の有機系のチクソ性付与剤を加えて用いると、加熱時に流動して広がるため、熱硬化性樹脂組成物１の隙間を効率よく埋めることができるものである。なお、チクソ指数や粘度は、例えば、ブルックフィールド社製円筒型粘度計等を用いて測定することができる。
【００５２】
次に図１（ｂ）に示すように、熱硬化性樹脂組成物１及び封止材９が共に未硬化状態のまま、半導体部品２の端子３と回路基板４の電極５とが対向するように、チップマウンター等を用いて半導体部品２と回路基板４とを重ねる。ここで、半導体部品２としては、端子３としてはんだボールを設けて形成されたＣＳＰ、ＢＧＡ、端子３としてリードを設けて形成されたＱＦＰ等の半導体パッケージのほか、パッケージに収容されずに端子３を設けて形成された半導体素子（ベアチップ）を用いることができる。なお、以下では、端子３としてはんだボールを設けて形成された半導体パッケージを用いる例について説明するが、これに限定されるものではない。
【００５３】
その後、リフロー方式により、熱硬化性樹脂組成物１中のはんだ粒子と、半導体部品２の端子３を形成しているはんだボールとが溶融する温度まで加熱する。この加熱で熱硬化性樹脂組成物１を硬化させることによって、半導体部品２と回路基板４とを電気的に接続する接合部６を設ける。すなわち、加熱されて溶融したはんだ粒子及びはんだボールは一体化してはんだ部７を形成すると共に、このはんだ部７の周囲を被覆するように、熱硬化性樹脂組成物１中の熱硬化性樹脂バインダーが硬化することによって樹脂硬化部８を形成する。このように接合部６は、はんだ粒子及びはんだボールが溶融一体化したはんだ部７と、このはんだ部７の周囲を被覆する樹脂硬化部８とで形成されるが、熱硬化性樹脂組成物１中の熱硬化性樹脂バインダーの含有量が少ないと、図１（ｃ）のようにはんだ部７の周囲の全部を樹脂硬化部８で被覆することができない場合がある。しかし、このような場合でも、接合部６の周囲には封止材９が存在しているので、上記の加熱でこの封止材９を硬化させることによって、接合部６の周囲を封止することができ、図１（ｃ）に示すような半導体部品２の実装構造を得ることができるものである。
【００５４】
上記のような半導体部品２の実装方法によれば、半導体部品２を回路基板４に実装する前にこれらの間に封止材を介在させるようにしているので、実装後にアンダーフィル樹脂を充填する必要がないものである。また、上記のようにして形成された半導体部品２の実装構造においては、半導体部品２の端子３と回路基板４の電極５とを電気的に接合する接合部６の周囲が封止材９で封止されることによって、耐落下衝撃性を向上させることができるものである。しかも、熱硬化性樹脂組成物１中の熱硬化性樹脂バインダーとしてエポキシ樹脂を用いる場合、フラックス成分である有機酸は、上記反応式（II）に示すように、硬化剤として働いてエポキシ樹脂と反応し、接合部６の樹脂硬化部８の架橋構造の中に取り込まれるので、はじきの発生を抑制することができるものである。また、封止材９にはもともとフラックス成分が含有されていないので、はんだ部７と封止材９が直接接触しても、はじきが発生する可能性は非常に低い。さらに、樹脂硬化部８と封止材９は共に熱硬化性樹脂を主要成分とするものであるから、この両者の密着性は高く、この両者の界面に空隙が生じるのを防止することができ、クラックの発生を防止することができるものである。
【００５５】
図２は半導体部品２の実装方法の他の一例を示すものであり、既述の図８に示す工程の後、回路基板４の表面の熱硬化性樹脂組成物１を被覆するように、メッシュマスク１４及びスキージ１２を用いて封止材９を塗布するようにした以外は、図１に示すものと同様である。メッシュマスク１４は、半導体部品２の実装領域と同じ形状のメッシュ１５を設けて形成されている。そして、図２（ａ）のようにメッシュマスク１４を回路基板４の上方に配置して、メッシュ１５と半導体部品２の実装領域との位置合わせを行った後、メッシュマスク１４上に供給した封止材９をスキージ１２でメッシュ１５から回路基板４上に押し出すことによって、封止材９を塗布することができる。図２に示す実装方法では、封止材９を熱硬化性樹脂組成物１の隙間にスキージ１２の印圧で押し込むことができ、かつ、フラットな構造を形成することができるため、効率がよい。特に、封止材９のチクソ性がやや高いものでも容易にフラットに塗布することができるものである。
【００５６】
図３は半導体部品２の実装方法の他の一例を示すものであり、既述の図８に示す工程の後、回路基板４の表面の熱硬化性樹脂組成物１を被覆するように、シリンジ１３を用いて封止材９を電極５ごとに塗布するようにした以外は、図１に示すものと同様である。このように、電極５ごとに塗布した熱硬化性樹脂組成物１を被覆するように封止材９も電極５ごとに塗布することによって、この封止材９で熱硬化性樹脂組成物１の流動を阻止し、隣り合う電極５など異なる電極５同士が熱硬化性樹脂組成物１によって電気的に接合されてショート（短絡）するのを防止することができるものである。なお、図３（ｃ）に示す半導体部品２の実装構造においては、半導体部品２と回路基板４との間に隙間が形成されることになるが、硬化した封止材９によって半導体部品２と回路基板４とは強固に接合されているので、この隙間に後からアンダーフィル樹脂を充填する必要はない。図３に示す実装方法は、端子３同士の間が広いＢＧＡ等の半導体パッケージなどの接合に有効である。
【００５７】
図４は半導体部品２の実装方法の他の一例を示すものであり、既述の図８に示す工程の後、回路基板４の表面の熱硬化性樹脂組成物１を被覆するように、メタルマスク１１及びスキージ１２を用いて封止材９を電極５ごとに塗布するようにした以外は、図３に示すものと同様である。メタルマスク１１は、回路基板４の電極５と同じ位置に貫通孔１０を設けて形成されている。そして、図４（ａ）のようにメタルマスク１１を回路基板４の上方に配置して、貫通孔１０と電極５との位置合わせを行った後、メタルマスク１１上に供給した封止材９をスキージ１２で貫通孔１０から回路基板４上に押し出すことによって、封止材９を塗布することができる。図４に示す実装方法では、封止材９を熱硬化性樹脂組成物１の隙間にスキージ１２の印圧で押し込むことができ、かつ、フラットな構造を形成することができるため、効率がよい。特に、封止材９のチクソ性がやや高いものでも容易にフラットに塗布することができるものである。
【００５８】
図５は半導体部品２の実装方法の他の一例を示すものであり、この方法によれば、次のようにして半導体部品２の実装構造を形成することができる。
【００５９】
まず既述の図８に示すように、熱硬化性樹脂組成物１を回路基板４の電極５ごとに塗布する。
【００６０】
他方、図５（ａ）に示すように、シリンジ１３等を用いて封止材９を半導体部品２の端子３が設けられた面に塗布する。
【００６１】
次に図５（ｂ）に示すように、熱硬化性樹脂組成物１及び封止材９が共に未硬化状態のまま、半導体部品２の端子３と回路基板４の電極５とが対向するように、チップマウンター等を用いて半導体部品２と回路基板４とを重ねる。このように、加熱する直前まで熱硬化性樹脂組成物１と封止材９を接触させないようにしているので、これらが混じり合うのを防止することができるものである。既述の図１〜図４に示す実装方法では、未硬化状態の熱硬化性樹脂組成物１の形状を保持するためには、封止材９を塗布する際に熱硬化性樹脂組成物１に働く物理的外力を極小とするのが好ましい。そのため、高粘度の熱硬化性樹脂組成物１を用いる必要性が高い。ところが、図５に示す実装方法では、加熱直前まで熱硬化性樹脂組成物１と封止材９は接触しておらず、熱硬化性樹脂組成物１には封止材９による物理的外力が働かないので、高粘度の熱硬化性樹脂組成物１だけでなく、低粘度の熱硬化性樹脂組成物１も用いることができるものである。具体的には、熱硬化性樹脂組成物１のチクソ指数は３．０以上７．０以下（２０℃）、粘度は１００Ｐａ・ｓ以上３００以下Ｐａ・ｓ（２０℃）であることが好ましいが、これに限定されるものではない。他方、封止材９は、半導体部品２を回路基板４に重ねて加熱するとき、熱硬化性樹脂組成物１の間を流動する必要があるので、低チクソ性及び低粘度であることが好ましい。具体的には、封止材９のチクソ指数は１．０以上２．０未満（２０℃）、粘度は１０Ｐａ・ｓ以上１００未満Ｐａ・ｓ（２０℃）であることが好ましい。
【００６２】
その後、リフロー方式により、熱硬化性樹脂組成物１中のはんだ粒子と、半導体部品２の端子３を形成しているはんだボールとが溶融する温度まで加熱する。この加熱で熱硬化性樹脂組成物１を硬化させることによって、半導体部品２と回路基板４とを電気的に接続する接合部６を設ける。すなわち、加熱されて溶融したはんだ粒子及びはんだボールは一体化してはんだ部７を形成すると共に、このはんだ部７の周囲を被覆するように、熱硬化性樹脂組成物１中の熱硬化性樹脂バインダーが硬化することによって樹脂硬化部８を形成する。このように接合部６は、はんだ粒子及びはんだボールが溶融一体化したはんだ部７と、このはんだ部７の周囲を被覆する樹脂硬化部８とで形成されるが、熱硬化性樹脂組成物１中の熱硬化性樹脂バインダーの含有量が少ないと、図５（ｃ）のようにはんだ部７の周囲の全部を樹脂硬化部８で被覆することができない場合がある。しかし、このような場合でも、接合部６の周囲には封止材９が存在しているので、上記の加熱でこの封止材９を硬化させることによって、接合部９の周囲を封止することができ、図５（ｃ）に示すような半導体部品２の実装構造を得ることができるものである。
【００６３】
上記のような半導体部品２の実装方法によれば、半導体部品２を回路基板４に実装する前にこれらの間に封止材９を介在させるようにしているので、実装後にアンダーフィル樹脂を充填する必要がないものである。また、上記のようにして形成された半導体部品２の実装構造においては、半導体部品２の端子３と回路基板４の電極５とを電気的に接合する接合部６の周囲が封止材９で封止されることによって、耐落下衝撃性を向上させることができるものである。しかも、熱硬化性樹脂組成物１中の熱硬化性樹脂バインダーとしてエポキシ樹脂を用いる場合、フラックス成分である有機酸は、上記反応式（II）に示すように、硬化剤として働いてエポキシ樹脂と反応し、接合部６の樹脂硬化部８の架橋構造の中に取り込まれるので、はじきの発生を抑制することができるものである。また、封止材９にはもともとフラックス成分が含有されていないので、はんだ部７と封止材９が直接接触しても、はじきが発生する可能性は非常に低い。さらに、樹脂硬化部８と封止材９は共に熱硬化性樹脂を主要成分とするものであるから、この両者の密着性は高く、この両者の界面に空隙が生じるのを防止することができ、クラックの発生を防止することができるものである。
【００６４】
図６は半導体部品２の実装方法の他の一例を示すものであり、この方法によれば、次のようにして半導体部品２の実装構造を形成することができる。
【００６５】
まず図６（ａ）に示すように、シリンジ１３等を用いて封止材９を半導体部品２の端子３が設けられた面に塗布する。
【００６６】
他方、既述の図８に示すように、熱硬化性樹脂組成物１を回路基板４の電極５ごとに塗布する。次に図６（ｂ）のようにシリンジ１３を用いて、封止材９を回路基板４の電極５が設けられた面に塗布する。このとき、封止材９は半導体部品２の実装領域全体に塗布するのが好ましいが、熱硬化性樹脂組成物１は封止材９で完全に被覆されなくてもよい。また、封止材９の塗布は、図２（ａ）のようにメッシュマスク１４及びスキージ１２を用いて行うようにしてもよい。
【００６７】
次に図６（ｂ）に示すように、熱硬化性樹脂組成物１及び封止材９が共に未硬化状態のまま、半導体部品２の端子３と回路基板４の電極５とが対向するように、チップマウンター等を用いて半導体部品２と回路基板４とを重ねる。既述の図１〜図４に示す実装方法では、未硬化状態の熱硬化性樹脂組成物１の形状を保持するためには、封止材９を塗布する際に熱硬化性樹脂組成物１に働く物理的外力を極小とするのが好ましい。そのため、低粘度の封止材９を用いる必要性が高い。ところが、図６に示す実装方法では、封止材９を半導体部品２と回路基板４の両方に塗布するようにしているので、低粘度の封止材９だけでなく、高粘度の封止材９も用いることができるものである。このように、流動性の低い封止材９を用いる場合であっても、このような封止材９を半導体部品２と回路基板４の両方に塗布しておくことによって、これらの間にボイドが発生するのを防止することができるものである。なお、図６に示す実装方法では、図５に示す実装方法と異なり、封止材９を回路基板４の電極５が設けられた面にも塗布しているので、熱硬化性樹脂組成物１に封止材９による物理的外力が働く。そのため、図６に示す実装方法では、高粘度の封止材９も使用可能とはいえ、その粘度の上限は、熱硬化性樹脂組成物１に働く物理的外力を極小とする程度であることが好ましい。図５に示す実装方法で用いる封止材９に比べて、図６に示す実装方法で用いる封止材９は、半導体部品２を回路基板４に重ねて加熱するとき、熱硬化性樹脂組成物１の間を流動する必要はあまりないので、チクソ性や粘度が高くても特に問題はない。具体的には、封止材９のチクソ指数は１．０以上４．０未満（２０℃）、粘度は１０Ｐａ・ｓ以上３００未満Ｐａ・ｓ（２０℃）であることが好ましい。他方、熱硬化性樹脂組成物１のチクソ指数は３．０以上７．０以下（２０℃）、粘度は１００Ｐａ・ｓ以上３００以下Ｐａ・ｓ（２０℃）であることが好ましいが、これに限定されるものではない。
【００６８】
その後、リフロー方式により、熱硬化性樹脂組成物１中のはんだ粒子と、半導体部品２の端子３を形成しているはんだボールとが溶融する温度まで加熱する。この加熱で熱硬化性樹脂組成物１を硬化させることによって、半導体部品２と回路基板４とを電気的に接続する接合部６を設ける。すなわち、加熱されて溶融したはんだ粒子及びはんだボールは一体化してはんだ部７を形成すると共に、このはんだ部７の周囲を被覆するように、熱硬化性樹脂組成物１中の熱硬化性樹脂バインダーが硬化することによって樹脂硬化部８を形成する。このように接合部６は、はんだ粒子及びはんだボールが溶融一体化したはんだ部７と、このはんだ部７の周囲を被覆する樹脂硬化部８とで形成されるが、熱硬化性樹脂組成物１中の熱硬化性樹脂バインダーの含有量が少ないと、図６（ｃ）のようにはんだ部７の周囲の全部を樹脂硬化部８で被覆することができない場合がある。しかし、このような場合でも、接合部６の周囲には封止材９が存在しているので、上記の加熱でこの封止材９を硬化させることによって、接合部６の周囲を封止することができ、図６（ｃ）に示すような半導体部品２の実装構造を得ることができるものである。
【００６９】
上記のような半導体部品２の実装方法によれば、半導体部品２を回路基板４に実装する前にこれらの間に封止材９を介在させるようにしているので、実装後にアンダーフィル樹脂を充填する必要がないものである。また、上記のようにして形成された半導体部品２の実装構造においては、半導体部品２の端子３と回路基板４の電極５とを電気的に接合する接合部６の周囲が封止材９で封止されることによって、耐落下衝撃性を向上させることができるものである。しかも、熱硬化性樹脂組成物１中の熱硬化性樹脂バインダーとしてエポキシ樹脂を用いる場合、フラックス成分である有機酸は、上記反応式（II）に示すように、硬化剤として働いてエポキシ樹脂と反応し、接合部６の樹脂硬化部８の架橋構造の中に取り込まれるので、はじきの発生を抑制することができるものである。また、封止材９にはもともとフラックス成分が含有されていないので、はんだ部７と封止材９が直接接触しても、はじきが発生する可能性は非常に低い。さらに、樹脂硬化部８と封止材９は共に熱硬化性樹脂を主要成分とするものであるから、この両者の密着性は高く、この両者の界面に空隙が生じるのを防止することができ、クラックの発生を防止することができるものである。
【００７０】
図７は半導体部品２の実装方法の他の一例を示すものであり、この方法によれば、次のようにして半導体部品２の実装構造において回路基板４の層数を増加させることができる。
【００７１】
まず図７（ａ）に示すように、新たに追加する回路基板４の電極５ごとに熱硬化性樹脂組成物１を塗布し、この熱硬化性樹脂組成物１を被覆するように封止材９を塗布する。このとき、図７（ａ）に示すものでは、封止材９の塗布は、図３（ａ）や図４（ａ）に示すものと同様に電極５ごとに行うようにしているが、図１（ａ）や図２（ａ）に示すものと同様に半導体部品２の実装領域全体に行うようにしてもよい。また、図７（ａ）に示すものでは、封止材９の塗布はシリンジ１３を用いて行うようにしているが、図２（ａ）のようにメッシュマスク１４及びスキージ１２を用いたり、図４（ａ）のようにメタルマスク１１及びスキージ１２を用いたりして行うようにしてもよい。
【００７２】
他方、図７（ｂ）に示すように、既述の図３（ｃ）や図４（ｃ）に示すような半導体部品２の実装構造を形成する。このとき、既述の図１（ｃ）、図２（ｃ）、図５（ｃ）、図６（ｃ）に示すような半導体部品２の実装構造（つまり、半導体部品２と回路基板４との間に隙間が残っていないもの）を形成するようにしてもよい。ただし、いずれのものであっても、図７（ｂ）のように回路基板４の半導体部品２が実装されていない面には電極５が設けられている。この電極５は、新たに追加する回路基板４の電極５と電気的に接続するために必要である。
【００７３】
次に図７（ｂ）に示すように、熱硬化性樹脂組成物１及び封止材９が共に未硬化状態のまま、新たに追加する回路基板４の電極５と、半導体部品２が実装された回路基板４の半導体部品２が実装されていない面に設けられた電極５とが対向するように、チップマウンター等を用いてこれらの回路基板４を重ねる。
【００７４】
その後、リフロー方式により、熱硬化性樹脂組成物１中のはんだ粒子が溶融する温度まで加熱する。この加熱で熱硬化性樹脂組成物１を硬化させることによって、回路基板４同士を電気的に接続する接合部６を設ける。すなわち、加熱されて溶融したはんだ粒子は一体化してはんだ部７を形成すると共に、このはんだ部７の周囲を被覆するように、熱硬化性樹脂組成物１中の熱硬化性樹脂バインダーが硬化することによって樹脂硬化部８を形成する。このように接合部６は、はんだ粒子が溶融一体化したはんだ部７と、このはんだ部７の周囲を被覆する樹脂硬化部８とで形成されるが、熱硬化性樹脂組成物１中の熱硬化性樹脂バインダーの含有量が少ないと、図７（ｃ）のようにはんだ部７の周囲の全部を樹脂硬化部８で被覆することができない場合がある。しかし、このような場合でも、接合部６の周囲には封止材９が存在しているので、上記の加熱でこの封止材９を硬化させることによって、接合部６の周囲を封止することができ、図７（ｃ）に示すような半導体部品２の実装構造を得ることができるものである。また、半導体部品２と回路基板４とを電気的に接続している接合部６のはんだ部７は、上記の加熱で再溶融する可能性が高いが、このはんだ部７の周囲の樹脂硬化部８及び封止材９は、再溶融しないで硬化状態を維持しているので、半導体部品２の位置ずれや脱落などの問題は生じにくいものである。
【００７５】
上記のような半導体部品２の実装方法によれば、耐落下衝撃性を向上させつつ、多層化を図ることができるものである。すなわち、図７に示す実装方法を繰り返し使用することによって、耐落下衝撃性に優れ、所望の層数を有する半導体部品２の実装構造を得ることができるものである。また、上記のようにして形成された半導体部品２の実装構造においては、図７（ａ）（ｂ）のように新たに追加する回路基板４の電極５ごとに熱硬化性樹脂組成物１を塗布し、この熱硬化性樹脂組成物１を被覆するように封止材９を電極５ごとに塗布するようにしている。このように、電極５ごとに塗布した熱硬化性樹脂組成物１を被覆するように封止材９も電極５ごとに塗布することによって、この封止材９で熱硬化性樹脂組成物１の流動を阻止し、隣り合う電極５など異なる電極５同士が熱硬化性樹脂組成物１によって電気的に接合されてショート（短絡）するのを防止することができるものである。
【符号の説明】
【００７６】
１  熱硬化性樹脂組成物
２  半導体部品
３  端子
４  回路基板
５  電極
６  接合部
７  はんだ部
８  樹脂硬化部
９  封止材
【図１】
0005385822.tif 000004
【図２】
0005385822.tif 000005
【図３】
0005385822.tif 000006
【図４】
0005385822.tif 000007
【図５】
0005385822.tif 000008
【図６】
0005385822.tif 000009
【図７】
0005385822.tif 000010
【図８】
0005385822.tif 000011